ГИЛЬЗА КРИСТАЛЛИЗАТОРА ДЛЯ НЕПРЕРЫВНОГО ЛИТЬЯ КРУГЛЫХ ЗАГОТОВОК
CATALYST CARTRIDGE FOR CONTINUOUS CASTING OF ROUND BILLETS

Изобретение относится к черной металлургии, непосредственно к машинам непрерывного литья круглых заготовок (МНЛКЗ), и может быть использовано в цветной металлургии.
В качестве аналога приводится гильза кристаллизатора с вогнутостями в верхней части в виде окружности (пат. ЕР 0498296 В1).
Недостатком аналога является то, что в процессе разливки из-за высокой конусности и протяженности участка с вогнутостями формирующаяся корочка непрерывно-литой круглой заготовки получается неравномерной по толщине, в результате возникает овальность заготовок, происходит зависание оболочки слитка в кристаллизаторе, влекущее за собой прорывы.
Известна приводимая в качестве прототипа гильза кристаллизатора с вогнутостями в верхней части и изменяющей геометрий по длине гильзы и имеющая не менее двух формообразующих концентрических участков с различной конусностью (заявка: 2006135214/02, 06.10.2006, патент 2308348).
Недостатком прототипа является то, что в процессе разливки формирующая корочка непрерывно-литой круглой заготовки разрушает формообразующие концентрические участки с различной конусностью, тем самым теряется достигаемый первоначальный технический эффект. Также данная гильза сложна в изготовлении.
Техническим результатом настоящего изобретения является производство гильзы кристаллизатора повышенной стойкости при наличии формообразующей части.
Технический результат достигается тем, что внутренняя полость втулки выполнена с соотношением размеров, воронкообразной части
1
L=0,7…0,8 L,
где
L - длина втулки, при конусности 2,0…2,5%/м,
и формообразующей части
2
L=0,2…0,3 L,
при этом втулка выполнена из бериллиевой бронзы, а также формовочная часть выполнена в виде калибратора с длиной
3
L=0,05…0,1 L,
где
L - длина гильзы и выходного участка с обратной конусностью 3…5%/м,
при этом на наружной поверхности цилиндрической втулки выполнены теплосъемные канавки, например, в виде радиусных вертикальных канавок, равномерно расположенных по периметру втулки при глубине от 3 до 5 мм и размере хорд канавок, равных расстоянию между краями канавок.
Предлагаемая гильза кристаллизатора изображена на следующих графических материалах, где на:
фиг.1 показан разрез гильзы;
фиг.2 приведен вид А фиг.1;
фиг.3 изображен разрез гильзы с калибрующим и выходным участками;
фиг.4 показан вид Б фиг.3;
фиг.5 представлена гильза с теплосъемными канавками;
фиг.6 приведен вид В фиг.5.
1
2
Предлагаемая гильза кристаллизатора выполнена в виде цилиндрической втулки 1 с воронкообразным участком 2 при изменении диаметра во внутрь втулки с конусностью 2…2,5% и соотношении размеров воронкообразного участка 2 L=0,7…0,8 L, где L длина гильзы, при этом цилиндрическая втулка 1 выполнена с внутренней цилиндрической частью 3, концентричной наружной поверхности втулки 1 и которая является формообразующей частью 4 с длиной L=0,2…0,3 L, где L - длина гильзы. Формообразующая часть 4 может быть выполнена с калибратором 5 и выходным участком с обратной конусностью 6 в 3…5%, а также на наружной поверхности втулки 1 могут быть выполнены теплосъемные канавки 7 в виде радиусных вертикальных канавок, равномерно расположенные по периметру втулки 1 с глубиной от 3 мм (поз.8) до 5 мм (поз.9) с размером хорд канавок 7, равных расстоянию между краями канавок 7. Втулка 1 выполнена из бериллиевой бронзы.
Заявленное устройство работает следующим образом. Жидкая сталь из промежуточного ковша поступает в воронкообразную часть 2 втулки 1, где происходит затвердевание и образование твердой корочки непрерывно-литого слитка. Оболочка в воронкообразном участке 2 затвердевает и имеет благодаря этому плотный контакт, который способствует центрированию оболочки слитка в кристаллизаторе. В формообразующей части 3 форма оболочки заготовки становится круглой, т.е. этот участок является началом формообразования круглой заготовки. При наличии калибратора 5 круглый слиток получает точные геометрию и качество поверхности.
На расстоянии 150-200 мм от нижнего торца втулки 1 наблюдается наибольший износ стенок, поэтому рекомендуется нижнюю часть гильзы кристаллизатора из бериллиевой бронзы выполнить цилиндрической-формообразующей, т.к. сочетание высокой твердости материала стенки и малой твердости корки на переходном участке конус-цилиндр позволяет уменьшить износ стенок гильзы.
Предложенную гильзу выполняют из бериллиевой бронзы, например МНБ 2,0-0,4 с размерами:
- длина 800 мм;
- диаметр наружный 285 мм;
- диаметр внутренний 250 мм с начала места заливки металла.
На ОАО металлургическом заводе «Электросталь» опробованы параметры гильзы кристаллизатора из бериллиевой бронзы, подтверждающие получение технического результата.
1
1
Уменьшение длины L воронкообразного участка по уравнению L=0,7…0,8 L приводит к недопустимому уменьшению толщины корочки слитка в формообразующей части гильзы кристаллизатора и частым прорывам жидкого металла.
1
1
Увеличение длины L воронкообразного участка по уравнению L=0,7…0,8 L приводит к недопустимому увеличению толщины слитка в формообразующей части гильзы кристаллизатора и, соответственно, к повышению износа стенок в формообразующей части гильзы кристаллизатора и ухудшению геометрии сечения круглой заготовки.
Таким образом, предлагаемая гильза кристаллизатора повышенной стойкости позволяет обеспечить производство непрерывно-литых заготовок:
- за счет применения для изготовления гильз кристаллизаторов непрерывного литья заготовок высокотвердой бронзы МНБ 2,0-0,4, с изменением конструкции гильзы с конусной на конусно-цилиндрическую;
- при этом улучшает качество слитков при стабилизации структуры слитка и снижения его внутренних напряжений в цилиндрической части гильзы;
- а также высокая твердость материала стенки позволяет калибровать и улучшать поверхность слитка;
- сочетание высокой твердости материала стенки и малой твердости корки слитка на переходном участке конус-цилиндр позволяет уменьшить износ стенок гильзы;
- равномерная толщина стенки на цилиндрическом участке гильзы стабилизирует процесс теплопередачи, что, в свою очередь, улучшает процессы кристаллизации.
В результате изменения конструкции гильзы и использования высокотвердой бронзы МНБ 2,0-0,4 в качестве материала стенок гильзы позволяют увеличить интенсивность электромагнитного перемешивания расплава за счет:
- пониженной, относительно меди, электропроводности материала стенки;
- равномерной толщины стенки на цилиндрическом участке.